(57)【要約】【課題】  安定した吸水速乾性を発揮し、さらに、肌触りなどの風合いも良くなる織編物を作製できる吸水速乾性紡績糸およびこれを用いた吸水速乾性布帛を提供する。【解決手段】  異形断面のポリエステル繊維から成る芯部２と綿繊維を含む短繊維から成る鞘部３とを有し、芯部２が無撚状態で鞘部３が結束状態となる仮撚紡績糸から構成される吸水速乾性紡績糸１とし、この吸水速乾性紡績糸１を用いて編織成された編織物から成る布帛とした。【選択図】図１
0003213540.tif 000002
【実用新案登録請求の範囲】
【請求項１】
異形断面のポリエステル繊維から成る芯部と綿繊維を含む短繊維から成る鞘部とを有し、芯部が無撚状態で鞘部が結束状態となる仮撚紡績糸から構成されることを特徴とする吸水速乾性紡績糸。
【請求項２】
前記仮撚紡績糸は空気精紡機により紡績され、芯部の配合割合が２０〜３５％で鞘部の配合割合が８０〜６５％であることを特徴とする請求項１に記載の吸水速乾性紡績糸。
【請求項３】
芯部が十字断面のマルチフィラメントから成ることを特徴とする請求項１または２に記載の吸水速乾性紡績糸。
【請求項４】
芯部がＹ字断面のマルチフィラメントから成ることを特徴とする請求項１または２に記載の吸水速乾性紡績糸。
【請求項５】
請求項１から４のいずれかに記載の吸水速乾性紡績糸を用いて編織成された編織物から成ることを特徴とする吸水速乾性布帛。
【考案の詳細な説明】
【技術分野】
【０００１】  本考案は、吸水性と速乾性を発揮する吸水速乾性紡績糸およびこれを用いた吸水速乾性布帛に関する。
【背景技術】
【０００２】  最近では、スポーツ等でかいた汗を素早く吸収し、素早く乾燥させる吸水速乾性を発揮する衣料が求められている。吸水速乾性衣料とは、肌に接する内側は汗を吸収する機能を、外気側は汗を放散する機能を受け持つ布帛からなる織編物であって、汗を素早く吸収して乾燥させることにより、衣料の着用時の快適性につながると言われている。【０００３】  また、吸水性や速乾性に優れた織編物として、異形断面ポリエステル繊維を用いて毛細管現象を利用したもの、あるいは、吸水性のある物質を織編物表面に付着させたものが知られている。また、芯部にポリエステル短繊維が配され、鞘部にセルロース短繊維のみが配された芯鞘二層構造紡績糸により構成される吸水速乾性を発揮する糸条や織編物が既に提案されている（例えば、特許文献１参照）。【０００４】  従来、化合繊のマルチフィラメント糸を芯糸とし、その周囲を天然繊維を含む紡績糸で被覆した複合繊維が知られている。前記紡績糸とは、綿やウール等の短い繊維長の天然繊維を紡績工程を経て撚り合わせた糸条である。フィラメント糸とは、化合繊の長繊維のことであり、紡糸工程を経て長いフィラメント状の糸条として製造することができる。【０００５】  また、複合繊維として、芯糸の周囲を鞘糸が完全に被覆した芯鞘複合繊維であるコアヤーンが知られている。例えば、綿糸等の紡績糸を紡出する際に、そのドラフト工程、すなわち精紡工程でフィラメント糸を芯糸として挿入して、綿やウール等の天然繊維を鞘糸に用いて被覆したコアヤーンが紡績可能である。【０００６】  また、コアヤーンを製造する精紡機として、芯糸は撚りを掛けずに無撚のまま、その周囲を紡績糸が被覆し撚り合わされたコアヤーンを紡績することが可能な空気精紡機が既に公知である（例えば、特許文献２参照）。【０００７】  リング精紡機で作製されたコアヤーンを織物の経糸に用いた場合には、オサ打ち動作の度に繰り返ししごかれる。この繰り返しのしごきによって、経糸の撚りが移動してしまい鞘糸が脱落してしまう虞が生じる。しかし、空気精紡機で作製されたコアヤーンは実撚ではなく鞘糸が絡み合って芯糸を被覆しているので、オサ打ち動作の際に撚りの移動が発生せず鞘糸が脱落しない。
【先行技術文献】
【特許文献】
【０００８】
【特許文献１】特開２０１５−４５１１１号公報
【特許文献１】特開２００１−１６４４３２号公報
【考案の概要】
【考案が解決しようとする課題】
【０００９】  十字断面やＹ字断面等の異形断面繊維を用いることで毛細管現象を利用した吸水性や速乾性に優れた織編物を作製できる。また、芯部にポリエステル異形断面繊維を配し、鞘部に綿繊維を配した芯鞘二層構造紡績糸を用いて吸水速乾性を発揮する糸条や織編物を作製できる。【００１０】  しかしながら、リング紡績糸のように糸条に撚りが施されている場合は、異形断面繊維を用いていても、繊維が撚られているので、糸条方向の空隙部が連続して直線状にならず、効果的な毛細管現象が生じ難くなっていた。そのために、安定した吸水速乾性を発揮できなくなってしまい問題となる。【００１１】  また、コアヤーンからなる芯鞘二層構造紡績糸であっても、リング紡績糸の場合は、糸全体が撚られるために、芯糸が内から外へ、また内へと変位するマイグレーションを起こしてしまい、安定した吸水速乾性を発揮できないだけでなく、肌触りなどの風合いも悪くなって問題となる。【００１２】  人が直接着用する衣料は、肌触りなどの風合いが良好であることが好ましいので、綿繊維などから成る紡績糸を用いることが好ましい。また、人が直接着用する衣料は吸水速乾性を発揮することが好ましい。【００１３】  本考案は、上記問題点に鑑み、安定した吸水速乾性を発揮し、さらに、肌触りなどの風合いも良くなる織編物を作製できる吸水速乾性紡績糸およびこれを用いた吸水速乾性布帛を提供することを目的とする。
【課題を解決するための手段】
【００１４】  上記課題を解決するために本考案は、異形断面のポリエステル繊維から成る芯部と綿繊維を含む短繊維から成る鞘部とを有し、芯部が無撚状態で鞘部が結束状態となる仮撚紡績糸から構成される吸水速乾性紡績糸であることを特徴とする。【００１５】  この構成によると、異形断面のポリエステル繊維から成る芯部が無撚状態であり、綿繊維を含む短繊維から成る鞘部が仮撚紡績による結束状態となるので、鞘部が良好な肌触りと吸水性を発揮し、芯部が良好な吸水速乾性を発揮して、全体として良好な吸水速乾性を発揮可能になる。従って、本考案によれば、安定した吸水速乾性を発揮し、さらに、肌触りなどの風合いも良くなる織編物を作製できる吸水速乾性紡績糸を得ることができる。【００１６】  また本考案は、上記構成の吸水速乾性紡績糸において、前記仮撚紡績糸は空気精紡機により紡績され、芯部の配合割合が２０〜３５％で鞘部の配合割合が８０〜６５％であることを特徴としている。この構成によると、芯部２０％鞘部８０％であれば、より風合いが良好な織編物を作製できる吸水速乾性紡績糸を得ることができ、芯部３５％鞘部６５％であれば、より吸水速乾性に優れた織編物を作製できる吸水速乾性紡績糸を得ることができる。【００１７】  また本考案は、上記構成の吸水速乾性紡績糸において、芯部が十字断面のマルチフィラメントから成ることを特徴としている。この構成によると、十字断面のマルチフィラメントから成る芯部が発揮する毛細管現象により、吸水速乾性に優れた織編物を作製できる吸水速乾性紡績糸を得ることができる。【００１８】  また本考案は、上記構成の吸水速乾性紡績糸において、芯部がＹ字断面のマルチフィラメントから成ることを特徴としている。この構成によると、Ｙ字断面のマルチフィラメントから成る芯部が発揮する毛細管現象により、吸水速乾性に優れた織編物を作製できる吸水速乾性紡績糸を得ることができる。【００１９】  また本考案は、上記構成の吸水速乾性紡績糸を用いて編織成された編織物から成る吸水速乾性布帛であることを特徴としている。この構成によると、吸水速乾性紡績糸を用いているので、安定した吸水速乾性を発揮し、さらに、肌触りなどの風合いも良くなる織編物から成る吸水速乾性布帛を得ることができる。
【考案の効果】
【００２０】  本考案によれば、安定した吸水速乾性を発揮し、さらに、肌触りなどの風合いも良くなる織編物を作製できる吸水速乾性紡績糸および吸水速乾性布帛を得ることができる。
【図面の簡単な説明】
【００２１】
【図１】本考案に係る吸水速乾性紡績糸の構成を示す概略説明図である。
【図２】本考案に係る吸水速乾性紡績糸を製造する仮撚紡績機の一例を示す概略説明図である。
【図３】７５デニールのポリエステル糸を芯糸にした綿番手２０の芯鞘複合紡績糸を紡績した際の、糸張力と芯鞘複合紡績糸の強伸度曲線を示す図である。
【考案を実施するための形態】
【００２２】  以下に本考案の実施形態を図面を参照して説明するが、本考案はこれにより何ら制限されるものではない。また、同一構成部材については同一の符号を用い、重複する説明は適宜省略する。まず本実施形態に係る吸水速乾性紡績糸１について図面を用いて説明する。
【００２３】  図１に示すように本実施形態に係わる吸水速乾性紡績糸１は、芯部２と鞘部３とから形成される芯鞘複合繊維（コアヤーン）であって、芯部２は異形断面のポリエステル繊維から成る。また、複数の繊維を有するマルチフィラメントの長繊維から成る。また、鞘部３は短繊維を拠り合わせた紡績から成り、例えば綿の多数の短繊維が、前記芯部２の周囲を撚られながら巻回被覆している
【００２４】  芯部２は例えば十字断面のマルチフィラメントから成ることが好ましい。この構成によると、十字断面のマルチフィラメントから成る芯部２が発揮する毛細管現象により、吸水速乾性に優れた織編物を製造できる吸水速乾性紡績糸１を得ることができる。
【００２５】  また、芯部２が毛細管現象を発揮するためには、十字断面がその長さ方向に安定して存在していることが望ましいので、吸水速乾性紡績糸１の芯部２を構成する糸（以後、芯糸２と称することがある）は、撚られることなく直線を保つことが要求される。また、鞘部３を構成する糸を鞘糸３と称する。
【００２６】  このような糸構成は、例えば、従来公知の旋回流噴射ノズルを用いた空気精紡機により実現できる。旋回流噴射ノズルを用いた空気精紡機によれば、芯糸２を無撚状態とし、その周囲を綿糸などの鞘糸で巻回被覆して芯鞘複合繊維を製造できる。
【００２７】  次に、旋回流噴射ノズルを用いた空気精紡機の一例を図２を用いて説明する。
【００２８】  図２に空気精紡機１０の一例を示す。空気精紡機１０は、綿繊維もしくは綿繊維とポリエステル短繊維を所定割合に混合した紐状のスライバＳＬを供給して、ドラフト部ＤＲで所定の細さまで延伸した後、空気紡績部１６の旋回流により紡績糸を製造するものである。
【００２９】  すなわち、鞘糸３となるスライバＳＬを挿通ガイド１１から供給し、バックローラ１２、サードローラ１３、エプロンベルトＥを有するミドルローラ１４、及びフロントローラ１５から構成されるドラフト部ＤＲを通過して、所望の糸太さに延伸して、空気紡績部１６の旋回流により結束状の紡績糸（仮撚紡績糸）を製造し、ニップローラ１７を介して巻取部１８に送り出されてパッケージ１９に巻き取る。
【００３０】  バックローラ１２、サードローラ１３、ミドルローラ１４、フロントローラ１５は、それぞれ上下一対のローラから成る。これらのドラフト部ＤＲを構成するローラ対は、配置位置が下流側になるに従って段々送り速度が速くなる複数のローラ対から成り、これらのローラ対を順次通過して所定細さに牽伸され、空気紡績部１６に送り込まれる。
【００３１】  空気紡績部１６は、例えば、旋回方向が異なる２段の旋回流噴射ノズルを備えたものが公知であるが、特に限定されるものではなく、旋回流を発生する１段の旋回流噴射ノズルと紡績スピンドルとを備える紡績部でも、さらに１段の旋回流噴射ノズルと一対の加撚ローラ対よりなる加撚部材を備える紡績部であってもよい。
【００３２】  芯糸２を構成するポリエステル糸は、フロントローラ１５の上流側から供給する。また、この際に、芯糸２に所定の張力Ｔ１を付与することにより、ドラフトされながら送り込まれるスライバ束のほぼ中央部に導入するようにしている。
【００３３】  すなわち、芯糸２となるポリエステル糸を巻回した給糸パッケージ２０からポリエステル糸を引き出して送りローラ２１を介して所定の糸張力Ｔ１を付与した状態で導入することにしている。また、ドラフトされながら送り込まれるスライバ束のほぼ中央部に導入することで、芯糸２を中心として、該芯糸２の周囲を紡績糸（鞘糸３）が被覆する芯鞘複合繊維である吸水速乾性紡績糸１を製造することができる。
【００３４】  空気紡績部１６は旋回流噴射ノズルを用いて糸条を旋回しているので、鞘糸３は芯糸２の周囲に巻き付くが、長繊維から成る芯糸２には仮撚が付加されるだけであり、実撚は付加されない。そのために、空気紡績部１６を経過したあとの紡績糸は、無撚状態の芯糸２の周囲を短繊維の紡績糸（鞘糸３）が被覆巻回した構成の結束紡績糸状の吸水速乾性紡績糸１となる。
【００３５】  上記したように、吸水速乾性紡績糸１は、無撚状態の芯糸２の周囲を短繊維の紡績糸から成る鞘糸３が巻回被覆した糸構造を呈するので、肌に接する側は紡績糸となり、肌触りや風合いなどは紡績糸の特徴を発揮する。また、紡績糸が綿繊維を含有していれば汗を吸収する機能を発揮する。
【００３６】  また、無撚状態の芯糸２を有する糸構造を呈するので、芯糸２が異形断面のポリエステル繊維から成る場合には、毛細管現象により良好な吸水速乾性を発揮する。従って、本実施形態に係る吸水速乾性紡績糸１は、全体として良好な吸水速乾性を発揮可能になる。
【００３７】  上記したように、本考案によれば、安定した吸水速乾性を発揮し、さらに、肌触りなどの風合いも良くなる織編物を作製できる吸水速乾性紡績糸１を得ることができる。
【００３８】  また、芯糸２が完全に鞘糸３に被覆されるには、その芯糸２の割合は芯鞘複合繊維全体の２０〜３５％程度以下の割合が好ましい。そのために、前記鞘糸３の割合を８０〜６５％程度以上として、完全に芯糸２が鞘糸３を介して被覆される構成とした。そのために、芯鞘複合繊維の糸強力は芯糸２の存在により、純粋な紡績糸よりも強力であり、その肌触りは紡績糸と同等に柔らかい状態を維持することになる。
【００３９】  すなわち、本実施形態に係る吸水速乾性紡績糸１は、芯糸２の配合割合が２０〜３５％で鞘糸３の配合割合が８０〜６５％であることが好ましい。この構成であれば、芯糸２が２０％で鞘糸３が８０％の場合は、より風合いが良好な織編物を製造できる吸水速乾性紡績糸１を得ることができ、芯糸２が３５％で鞘糸３が６５％の場合は、より吸水速乾性に優れた織編物を製造できる吸水速乾性紡績糸１を得ることができる。
【００４０】  また、紡績の際に芯糸２の張力Ｔ１をデニール当たり４０〜８０％程度の張力にすることで、芯糸２が糸束の中心部をキープすることが判った、すなわち、芯糸２が５０デニールであれば、その４０〜８０％に相当する２０〜４０グラム程度の張力を付与し、芯糸２が７５デニールであれば、その４０〜８０％に相当する３０〜６０グラム程度の張力を付与することにより、芯糸２が中心部にあり、その周囲を鞘糸３が被覆する吸水速乾性紡績糸１を得ることができる。
【００４１】  例えば、吸水速乾性紡績糸１が綿番手３０の場合に、綿番手３０は１７７デニールに相当するので、５０デニール（例えば、５０Ｄ２４Ｆ）の十字断面のポリエステル糸を芯糸２に用いる場合には、張力Ｔ１を２０〜４０グラム程度、すなわち、３０±１０グラムにして芯糸２を供給するとよい。
【００４２】  この場合、芯糸２の配合割合は２８％になり、２０〜３５％の範囲にある。すなわち、５０デニールの十字断面のポリエステル糸を芯糸２に用いて、綿番手３０の紡績糸を製造すると、鞘糸３の配合割合は７２％になる。
【００４３】  また、７５デニールの十字断面のポリエステル糸を芯糸２に用いて綿番手２４（２２１デニールに相当）の紡績糸を製造すると芯糸２の配合割合は３４％になり、綿番手１５（３５４デニールに相当）の紡績糸を製造すると芯糸２の配合割合は２１％になる。
【００４４】  すなわち、７５デニールの十字断面のポリエステル糸（例えば、７５Ｄ３６Ｆ）を芯糸２に用いる場合には、綿番手１５〜２４の吸水速乾性紡績糸１を得ることができる。この際のフィラメント数は特には制限されず、３６Ｆ以外の２４Ｆでもよい。
【００４５】  例えば、７５Ｄ３６Ｆの十字断面のポリエステル糸を用いて綿番手２０（２６６デニールに相当）の芯鞘複合紡績糸を紡績した際の、芯糸の糸張力と得られた紡績糸の強伸度との関係を図３を用いて説明する。
【００４６】  図３は、７５デニールのポリエステル糸を用いて、糸張力を１０−６０グラムまで１０グラム単位で増加させた場合の得られた芯鞘複合紡績糸の強伸度曲線を示す。図中に示すＰＢＴはポリエステル糸単体の強伸度であり、糸強度３００グラムで伸度が１７％程度である。
【００４７】  糸張力１０グラムで紡績した芯鞘複合紡績糸（コアヤーン）は、糸強度が３４０グラムで伸度が１７％程度になっている。糸張力２０グラムで紡績した芯鞘複合紡績糸（コアヤーン）は、糸強度が３４５グラムで伸度が１４％程度であり、糸張力３０グラムでは糸強度が３４５グラムで伸度が１３％程度であり、糸張力４０グラムでは糸強度が３５０グラムで伸度が１２％程度であり、糸張力５０グラムでは糸強度が３６０グラムで伸度が１２％程度であり、糸張力６０グラムでは糸強度が３６０グラムで伸度が１２％程度になっている。
【００４８】  また、糸張力６０グラムにおける強伸度曲線のバラツキが最も小さいことが判る。また、糸張力３０〜６０グラムにおいて、強伸度曲線のバラツキが小さくなっており、芯糸と鞘糸とがばらけることなく、同時に伸長して切断されていることが判る。
【００４９】  従って、７５デニールのポリエステル糸を芯糸にしてコアヤーンを紡績する場合には、芯糸の糸張力は３０〜６０グラム程度にすることが好ましいと言える。
【００５０】  以上では、十字断面のポリエステル糸を用いた例を示してきたが、本実施形態に係る芯糸２は十字断面以外の異形断面でもよい。芯鞘複合繊維の吸水速乾性紡績糸１にしたときに、所定の毛細管現象を発揮する断面形状であればよく、例えば、Ｙ字断面でもよい。
【００５１】  すなわち、本実施形態に係る吸水速乾性紡績糸１は、芯糸２がＹ字断面のマルチフィラメントから成る構成でもよい。この構成であれば、Ｙ字断面のマルチフィラメントから成る芯糸２が発揮する毛細管現象により、吸水速乾性に優れた織編物を作製できる吸水速乾性紡績糸１を得ることができる。
【００５２】  空気精紡機で紡績された芯鞘複合繊維（コアヤーン）は実撚ではなく鞘糸が絡み合って芯糸を被覆しているので、しごきに対して撚りの移動が発生せず鞘糸が脱落しない。そのために、本実施形態に係る上記構成の吸水速乾性紡績糸１を用いて編物や織物などの布帛を良好に作製できる。
【００５３】  上記構成の吸水速乾性紡績糸１を用いて編織成された編織物は、安定した吸水速乾性を発揮する。さらに、肌触りなどの風合いも良くなる。そのために、本実施形態に係る吸水速乾性紡績糸１を用いて編織成された編織物は、吸水速乾性布帛と称することができる。すなわち、本実施形態に係る吸水速乾性紡績糸１を用いて編織成された編織物は吸水速乾性布帛と言える。
【００５４】  上記したように、本考案に係る吸水速乾性紡績糸１は、異形断面のポリエステル繊維から成る芯部２と綿繊維を含む短繊維から成る鞘部３とを有し、芯部２が無撚状態で鞘部３が結束状態となる仮撚紡績糸から構成されることを特徴とする。
【００５５】  この構成であれば、異形断面のポリエステル繊維から成る芯部２が無撚状態であり、綿繊維を含む短繊維から成る鞘部３が仮撚紡績による結束状態となるので、鞘部３が良好な肌触りと吸水性を発揮し、芯部２が良好な吸水速乾性を発揮して、全体として良好な吸水速乾性を発揮可能になる。従って、本考案によれば、安定した吸水速乾性を発揮し、さらに、肌触りなどの風合いも良くなる織編物を作製できる吸水速乾性紡績糸１を得ることができる。
【００５６】  また、上記構成の吸水速乾性紡績糸１を用いて編織成された編織物は、安定した吸水速乾性を発揮し、さらに、肌触りなどの風合いも良くなるので、汗を素早く吸収し、素早く乾燥させる性能が求められるスポーツウエアや外出着などに好適に適用可能になる。
【００５７】  そのために本考案は、吸水速乾性が求められる衣服や布地を製造するための糸条および布帛に好適に利用可能となる。
【符号の説明】
【００５８】      １  吸水速乾性紡績糸
２  芯部（芯糸）
３  鞘部（鞘糸）
１０  空気精紡機（仮撚紡績機）
１６  空気紡績部
２０  給糸パッケージ（ポリエステル糸）
ＤＲ  ドラフト部
Ｔ１  張力
【図１】
0003213540.tif 000003
【図２】
0003213540.tif 000004
【図３】
0003213540.tif 000005